(57)【要約】【課題】光沢に優れたメタリックインク層を備える積層体を提供する。【解決手段】積層体１００を製造する方法は、メディア１上に塗布されたメタリックインクに紫外線を照射して、メタリックインク層２を形成する工程と、上記工程の後に、平滑化インクをメタリックインク層２上に塗布して平滑化インク層３を形成する工程と、平滑化インク層３上に、着色インクを塗布して着色インク層４を形成する工程とを包含する。【選択図】図１
2015074122.tif 000002
【特許請求の範囲】
【請求項１】
被記録媒体、紫外線硬化型であり、金属粒子を含むメタリックインクによって形成されるメタリックインク層、上記被記録媒体及び上記メタリックインク層のうち少なくとも一方の表面の凹凸を平滑にする平滑化インクによって形成される平滑化インク層、及び、着色インクによって形成される着色インク層を積層して形成される積層体を製造する方法であって、
上記メタリックインクを、上記被記録媒体上、又は、上記被記録媒体上に形成された上記平滑化インク層上に塗布し、塗布された上記メタリックインクに紫外線を照射して硬化させることにより、上記メタリックインク層を形成するメタリックインク層形成工程と、
上記メタリックインク層形成工程の前に、上記平滑化インクを上記被記録媒体上に塗布して上記平滑化インク層を形成する平滑化インク層形成第一工程、及び、上記メタリックインク層形成工程の後に、上記平滑化インクを上記メタリックインク層上に塗布して上記平滑化インク層を形成する平滑化インク層形成第二工程のうち、少なくとも一方の工程と、
上記平滑化インク層上、又は、上記平滑化インク層上に形成された上記メタリックインク層上に、上記着色インクを塗布して着色インク層を形成する着色インク層形成工程とを包含することを特徴とする積層体の製造方法。
【請求項２】
上記メタリックインク層形成工程では、上記メタリックインクを塗布しながら、上記メタリックインクに紫外線を照射して硬化させることを特徴とする請求項１に記載の積層体の製造方法。
【請求項３】
上記メタリックインクは、溶媒を含むことを特徴とする請求項１又は２に記載の積層体の製造方法。
【請求項４】
上記平滑化インクは紫外線硬化型であり、
上記平滑化インク層形成第一工程又は上記平滑化インク層形成第二工程では、上記平滑化インクをレベリングした後、当該平滑化インクに紫外線を照射して硬化させることを特徴とする請求項１から３の何れか一項に記載の積層体の製造方法。
【請求項５】
上記平滑化インクは、透明のクリアインクであることを特徴とする請求項１から４の何れか一項に記載の積層体の製造方法。
【請求項６】
上記平滑化インクは、溶媒を含むことを特徴とする請求項１から５の何れか一項に記載の積層体の製造方法。
【発明の詳細な説明】
【技術分野】
【０００１】
本発明は、メタリックインク層を含む積層体の製造方法に関する。
【背景技術】
【０００２】
特許文献１には、金属粉末及び溶剤を含む紫外線硬化型インクジェット用組成物が記載されている。
【先行技術文献】
【特許文献】
【０００３】
【特許文献１】特開２０１３−００１８３９号公報（２０１３年１月７日公開）
【発明の概要】
【発明が解決しようとする課題】
【０００４】
特許文献１に記載の紫外線硬化型インクジェット用組成物を含むインクをメディアに吐出してメタリックインク層を形成した後、当該メタリックインク層に着色用のカラーインクを吐出することでカラーインク層を形成する。これにより、メタリックカラー画像を備えた印刷物（積層体）を得ることができる。しかしながら、得られる印刷物におけるメタリックインク層の光沢は十分でない。そのため、光沢性に優れた印刷物を得られる方法が求められている。
【０００５】
本発明はこのような課題に鑑みてなされたものであり、光沢性に優れるメタリックインク層を備える積層体の製造方法を提供することを目的とする。
【課題を解決するための手段】
【０００６】
本発明に係る積層体の製造方法は、上記課題を解決するために、被記録媒体、紫外線硬化型であり、金属粒子を含むメタリックインクによって形成されるメタリックインク層、上記被記録媒体及び上記メタリックインク層のうち少なくとも一方の表面の凹凸を平滑にする平滑化インクによって形成される平滑化インク層、及び、着色インクによって形成される着色インク層を積層して形成される積層体を製造する方法であって、上記メタリックインクを、上記被記録媒体上、又は、上記被記録媒体上に形成された上記平滑化インク層上に塗布し、塗布された上記メタリックインクに紫外線を照射して硬化させることにより、上記メタリックインク層を形成するメタリックインク層形成工程と、上記メタリックインク層形成工程の前に、上記平滑化インクを上記被記録媒体上に塗布して上記平滑化インク層を形成する平滑化インク層形成第一工程、及び、上記メタリックインク層形成工程の後に、上記平滑化インクを上記メタリックインク層上に塗布して上記平滑化インク層を形成する平滑化インク層形成第二工程のうち、少なくとも一方の工程と、上記平滑化インク層上、又は、上記平滑化インク層上に形成された上記メタリックインク層上に、上記着色インクを塗布して着色インク層を形成する着色インク層形成工程とを包含することを特徴としている。
【０００７】
平滑化インク層形成第一工程にて、平滑化インクを被記録媒体上に塗布して平滑化インク層を形成する。そして、当該平滑化インク層上にメタリックインクを塗布し、メタリックインク層を形成する。このとき、平滑化された平滑化インク層の上にメタリックインク層が形成され、平滑化インク層が目止めとなることで、被記録媒体の表面にメタリックインクが浸透しない。さらに、平滑化された平滑化インク層の上にメタリックインク層が形成されているため、メタリックインク層の表面の凹凸が低減される。したがって、本発明では、メタリックインク層の表面での乱反射が抑制され、光沢性に優れるメタリックインク層を備える積層体を提供することができる。
【０００８】
また、平滑化インク層形成第二工程にて、平滑化インクをメタリックインク層上に塗布して平滑化インク層を形成する。ここで、平滑化インクを塗布する前のメタリックインク層の表面には凹凸が形成されているが、平滑化インクを当該表面に塗布することにより、当該凹凸を埋めるように平滑化インク層が形成される。つまり、凹凸が形成されたメタリックインク層の表面と直接接触するように着色インク層を設けるのではなく、凹凸が形成されたメタリックインク層と着色インク層との間に平滑化インク層を設けている。したがって、本発明では、インク層界面での乱反射が抑制され、光沢性に優れるメタリックインク層を備える積層体を提供することができる。
【０００９】
平滑化インク層形成第一工程及び平滑化インク層形成第二工程の少なくとも一方の工程を包含することにより、光沢性に優れるメタリックインク層を備える積層体を製造することができる。
【００１０】
本発明に係る製造方法は、上記メタリックインク層形成工程では、上記メタリックインクを塗布しながら、上記メタリックインクに紫外線を照射して硬化させることが好ましい。
【００１１】
上記の構成によれば、メタリックインクの塗布とメタリックインクの硬化とを並行して行うことができるため、短時間でメタリックインク層を形成することができる。
【００１２】
本発明に係る製造方法では、上記メタリックインクは、溶媒を含むことが好ましい。
【００１３】
塗布したメタリックインクに含まれる金属粒子の動きを規制することができ、かつ、薄いメタリックインク層を形成することができる。また、メタリックインクが硬化するまでの流動性が高いので金属粒子が整って整列する。そのため、より光沢性に優れたメタリックインク層を形成することができる。
【００１４】
本発明に係る製造方法では、上記平滑化インクは紫外線硬化型であり、上記平滑化インク層形成第一工程又は上記平滑化インク層形成第二工程では、上記平滑化インクをレベリングした後、当該平滑化インクに紫外線を照射して硬化させることが好ましい。
【００１５】
平滑化インクをレベリングすることにより、表面の凹凸が低減された平滑化インク層を形成することができる。これにより、平滑化インク層形成第一工程にて平滑化インク層上に形成されるメタリックインク層の凹凸も低減されるため、当該メタリックインク層の表面での乱反射をより抑制することができる。また、平滑化インク形成第二工程にてメタリックインク層上に平滑化インク層を形成した場合も、平滑化インク層の凹凸が低減されているため、インク層界面での乱反射をより抑制することができる。
【００１６】
本発明に係る製造方法では、上記平滑化インクは、透明のクリアインクであることが好ましい。
【００１７】
透明のクリアインクを用いることにより、当該インクを放置した場合であっても当該インクの色が滲まない。また、平滑化インク層の表面での乱反射をより好適に抑制することができる。
【００１８】
本発明に係る製造方法では、上記平滑化インクは、溶媒を含むことが好ましい。
【００１９】
平滑化インクの流動性を向上させることができ、被記録媒体又はメタリックインク層に平滑化インクを容易に塗布することができる。
【発明の効果】
【００２０】
本発明に係る積層体の製造方法は、光沢性に優れたメタリックインク層を備える積層体を製造できるという効果を奏する。
【図面の簡単な説明】
【００２１】
【図１】本発明の各実施形態に係る積層体の構造を示す図である。
【発明を実施するための形態】
【００２２】
＜第一実施形態＞
以下、本発明の第一実施形態について、図１を用いて詳細に説明する。図１は、本発明の各実施形態に係る積層体の構造を示す図である。まず、本実施形態に係る積層体の製造方法により製造される積層体１００及び積層体１００を形成する各構成について、詳細に説明する。
【００２３】
［積層体］
本実施形態に係る積層体１００は、図１の（ａ）に示すように、メディア（被記録媒体）１とメタリックインク層２と平滑化インク層３と着色インク層４とをこの順番に積層して形成される。
【００２４】
〔被記録媒体〕
メディア１は、その上にメタリックインク層２、平滑化インク層３及び着色インク層４を含む各インク層を形成するための印刷対象物である。メディア１は、その上に各インク層を形成することができれば特に限定されず、目的に応じて定めることができる。メディア１の種類としては、例えば、板状部材、シート状の部材、ウェブ状の部材などが挙げられ、より具体的には、紙、プラスチックシート、ラベル、繊維、不織布などが挙げられる。
【００２５】
〔メタリックインク層〕
メタリックインク層２は、メディア１に塗布されたメタリックインクに対して紫外線を照射することにより、当該インクが硬化されて形成される。
【００２６】
メタリックインクは、紫外線を照射することにより硬化する紫外線硬化型化合物、及び金属粒子を少なくとも含んでいるインクである。
【００２７】
（紫外線硬化型化合物）
メタリックインクに含まれる紫外線硬化型化合物としては、紫外線を照射した際に硬化する化合物であれば限定されない。紫外線硬化型化合物としては、例えば、紫外線の照射により重合する硬化型モノマー及び硬化型オリゴマーが挙げられる。
【００２８】
硬化型モノマーとしては、例えば、低粘度アクリルモノマー、ビニルエーテル類、オキセタン系モノマー又は環状脂肪族エポキシモノマー等が挙げられる。硬化型オリゴマーとしては、例えば、アクリル系オリゴマーが挙げられる。
【００２９】
低粘度アクリルモノマーは、ラジカル重合により重合し、硬化した樹脂を形成する。低粘度アクリルモノマーとしては、例えば、メトキシポリエチレングリコール（ｎ＝３又は９）アクリレート、フェノキシエチレングリコールアクリレート、フェノキシジエチレングリコールアクリレート、フェノキシヘキサエチレングリコールアクリレート、メトキシポリエチレングリコール（ｎ＝２、４又は９）メタアクリレート、３−クロロ−２−ヒドロキシプロピルメタアクリレート、β−カルボキシエチルアクリレート、アクリロイルモルフォリン、ダイアセトンアクリルアマイド、ビニルホルムアミド、Ｎ−ビニルピロリドン、ネオペンチルグリコールジメタクリレート、２ＰＯネオペンチルグリコールジメタクリレート、ポリエチレングリコール（ｎ＝４又は９）ジアクリレート、エチレングリコールジメタアクリレート、ナノエチレングリオールジアメタクリレート、ポリプロピレングリコール（ｎ＝２、４又は９）ジアクリレート、テトラエチレングリコールジアクリレート、グリセリンジメタクリレート、グリセリンアクリレートメタクリレート、変性エポキシ化ポリエチレングリコールジアクリレート、アクリル酸−２−（２−ビニロキシエトキシ）エチル、エトキシ化トリメチロールプロパントリアクリレート、エトキシ化グリセリントリアクリレート（ＥＯ２０モル）、又は、ＥＯ変性トリメチロールプロパントリアクリレート等が挙げられる。
【００３０】
ビニルエーテル類は、カチオン重合により重合し、硬化した樹脂を形成する。ビニルエーテル類としては、例えば、ヒドロキシブチルビニルエーテル、トリエチレングリコールジビニルエーテル、シクロヘキサンジメタノールジビニルエーテル、プロピレンカーボネートのプロペニルエーテル、ドデシルビニルエーテル、シクロヘキサンジメタノールモノビニルエーテル、シクロヘキサンビニルエーテル、ジエチレングリコールジビニルエーテル、ジエチレングリコールジビニルエーテル、２−エチルヘキシルビニルエーテル、ジプロピレングリコールジビニルエーテル、トリプロピレングリコールジビニルエーテル、ヘキサンジオールジビニルエーテル、オクタデシルビニルエーテル、ブタンジオールジビニルエーテル、イソプロピルビニルエーテル、アリルビニルエーテル、１，４−ブタンジオールジビニルエーテル、ノナジオールジビニルエーテル、シクロヘキサンジオールビニルエーテル、シクロヘキサンジメタノールビニルエーテル、トリエチレングリコールジビニルエーテル、トリメチロールプロパントリビニルエーテル、ペンタエリスリトールテトラビニルエーテル、ＶＥＥＡアクリル酸−２−（２−ビニロキシエトキシ）エチル、又は、ＶＥＥＭメタクリル酸−２−（２−ビニロキシエトキシ）エチル等が挙げられる。また、ビニルエーテル類の硬化型モノマーとしては、例えば、以下の式（Ｉ）又は（ＩＩ）の化学式で表わされるモノマーが挙げられる。
【００３１】
【化１】
2015074122.tif 000003
【００３２】
【化２】
2015074122.tif 000004
【００３３】
オキセタン系モノマーは、カチオン重合により重合し、硬化した樹脂を形成する。オキセタン系モノマーとしては、例えば、３−エチル−３−ヒドロキシメチルオキセタン、１，４−ビス「（（３−エチルオキセタン−３−イル）メトキシ）メチル」ベンゼン、３−エチル−３−「（（３−エチルオキセタン−３−イル）メトキシ）メチル」オキセタン、３−エチル−３−（２−エチヘキシロキシメチル）オキセタン、又は３−エチル−３−（フェノキシメチル）オキセタン等が挙げられる。
【００３４】
環状脂肪族エポキシモノマーは、カチオン重合により重合し、硬化した樹脂を形成する。環状脂肪族エポキシモノマーとしては、例えば、Ｄａｉｃｅｌ  Ｃｈｅｍｉｃａｌ  Ｉｎｄｕｓｔｒｉｅｓ  Ｃｏ．，  Ｌｔｄ製のＣｅｌｌｏｘｉｄｅ  ２０００、Ｃｅｌｌｏｘｉｄｅ  ３０００、Ｄｏｗ  Ｃｈｅｍｉｃａｌ  Ｃｏ．製のＣＹＲＡＣＵＲＥ  ＵＶＲ−６０１５、ＣＹＲＡＣＵＲＥ  ＵＶＲ−６０２８、ＣＹＲＡＣＵＲＥ  ＵＶＲ−６１０５、ＣＹＲＡＣＵＲＥ  ＵＶＲ−６１２８、ＣＹＲＡＣＵＲＥ  ＥＲＬ−４１４０及びその誘導体、丸善石油化学株式会社製のＤＣＰＤ−ＥＰ及びその誘導体等が挙げられる。
【００３５】
アクリル系オリゴマーは、カチオン重合により重合し、硬化した樹脂を形成する。アクリル系オリゴマーとしては、例えば、ハイパーブランチ型ポリエステルアクリレート、ポリエステルアクリレート、ウレタンアクリレート、又はエポキシアクリレート等が挙げられる。
【００３６】
メタリックインク中における紫外線硬化型化合物の含有率は、当該インク全体に対して１重量％以上、９０重量％以下であることが好ましく、５重量％以上、６０重量％以下であることがより好ましい。
【００３７】
（金属粒子）
金属粒子は、メタリックインク中に含まれ、積層体が金属であるような質感を与えるために加える着色剤である。金属の種類としては、積層体の用途に応じて適宜定めればよく、例えば、銀、アルミ等が挙げられる。また、金属粒子は、金属が粒子の表面に存在していればよく、金属のみから形成される粒子のみならず、非金属粒子の表面を金属で被覆された粒子も含む。
【００３８】
金属粒子の粒径は、長径で０．２μｍ以上、１０μｍ以下が好ましく、０．５μｍ以上、５μｍ以下であることが好ましい。短径及び厚さは長径より小さければよく、共に長径の１／５以下であることが好ましい。
【００３９】
メタリックインク中に含まれる金属粒子の形状としては、特に限定されないが、鱗片状扁平状等であることが好ましい。鱗片状又は扁平状の金属粒子の面方向が被記録媒体の面項に平行になるように配向することで輝度がより向上する。
【００４０】
メタリックインク中における金属粒子の含有率は、当該インク全体に対して１重量％以上、２０重量％以下であることが好ましく、２重量％以上、１０重量％以下であることがより好ましい。
【００４１】
（溶媒）
メタリックインクは、紫外線硬化型化合物及び金属粒子以外に、溶媒を含んでいてもよい。メタリックインクが溶媒を含んでいる場合、吐出安定性、保存安定性に優れている。さらに、メディア１に塗布したメタリックインクに含まれる金属粒子の動きを規制することができ、かつ、薄いメタリックインク層２を形成することができる。また、メタリックインクが硬化するまでの流動性が高いので金属粒子が整って整列する。そのため、より光沢性に優れたメタリックインク層２を形成することができる。
【００４２】
メタリックインクに含まれる溶媒としては、例えば、炭化水素系溶剤、アルコール類、エステル系溶剤、エーテル系溶剤、ケトン系溶剤、グリコール誘導体が挙げられる。
【００４３】
グリコール誘導体としては、例えば、プロピレングリコールモノメチルエーテル、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、ジプロピレングリコールモノメチルエーテルアセテート、エチレングリコールモノメチルエーテルプロピオネート、エチレングリコールモノエチルエーテルプロピオネート、エチレングリコールモノブチルエーテルプロピオネート、ジエチレングリコールモノメチルエーテルプロピオネート、ジエチレングリコールモノエチルエーテルプロピオネート、ジエチレングリコールモノブチルエーテルプロピオネート、プロピレングリコールモノメチルエーテルプロピオネート、ジプロピレングリコールモノメチルエーテルプロピオネート、エチレングリコールモノメチルエーテルブチレート、エチレングリコールモノエチルエーテルブチレート、エチレングリコールモノブチルエーテルブチレート、ジエチレングリコールモノメチルエーテルブチレート、ジエチレングリコールモノエチルエーテルブチレート、ジエチレングリコールモノブチルエーテルブチレート、プロピレングリコールモノメチルエーテルブチレート、ジプロピレングリコールモノメチルエーテルブチレート等のグリコールエーテル類、グリコールエーテルアセテート類が挙げられる。
【００４４】
また、炭化水素系溶剤としては、例えば、芳香族炭化水素系溶剤、塩化炭化水素系溶剤、脂環式炭化水素系溶媒、脂肪族炭化水素系溶媒が挙げられ、例えば、ｎ−ヘキサン、ｎ−ヘプタン、ｎ−オクタン、イソオクタン、シクロヘキサン、メチルシクロヘキサン、ベンゼン、トルエン、ｏ−キシレン、ｍ−キシレン、ｐ−キシレン、エチルベンゼンなどが挙げられる。
【００４５】
また、エステル系溶剤としては、例えば、ギ酸プロピル、ギ酸−ｎ−ブチル、ギ酸イソブチル、ギ酸アミル、酢酸エチル、酢酸−ｎ−プロピル、酢酸イソプロピル、酢酸−ｎ−ブチル、酢酸イソブチル、酢酸第二ブチル、酢酸−ｎ−アミル、酢酸イソアミル、酢酸メチルイソアミル、酢酸第二ヘキシル、プロピオン酸メチル、プロピオン酸エチル、プロピオン酸−ｎ−ブチル、酪酸メチル、酪酸エチル、乳酸メチル、γ−ブチロラクトンなどが挙げられる。
【００４６】
また、メタリックインクに含まれる溶媒はケトン系溶剤であってもよい。ケトン系溶剤としては、例えば、メチルエチルケトン、メチル−ｎ−プロピルケトン、メチル−ｎ−ブチルケトン、メチルイソブチルケトン、ジエチルケトン、エチル−ｎ−ブチルケトン、ジ−ｎ−プロピルケトン、メシチルオキシドなどが挙げられる。
【００４７】
メタリックインク中における溶媒の含有率は、当該インク全体に対して１０重量％以上、９０重量％以下であることが好ましく、４０重量％以上、８０重量％以下であることがより好ましい。
【００４８】
（その他の成分）
メタリックインクは、紫外線硬化型化合物、金属粒子及び溶媒以外に、メタリックインクの特性を損なわない範囲において、その他の成分をさらに含んでいてもよい。その他の成分としては、例えば、光重合開始剤、レベリング剤、分散剤、浸透促進剤、保湿剤、定着剤、防黴剤、防腐剤、酸化防止剤、キレート剤、増粘剤、増感剤（増感色素）、安定剤、着色剤（金属粒子以外）、沈降防止剤、光安定剤等の各種添加剤が挙げられる。光安定剤としては、例えばヒンダート・アミン系光安定剤が挙げられる。
【００４９】
光重合開始剤は、紫外線照射によってラジカルやカチオン等の活性種を発生し、上記重合性化合物の重合反応を開始させるものであれば特に制限されない。光重合開始剤としては、光ラジカル重合開始剤や光カチオン重合開始剤を使用することができるが、光ラジカル重合開始剤を使用することが好ましい。光重合開始剤を用いる場合、当該光重合開始剤は、紫外線領域に吸収ピークを有していることが好ましい。
【００５０】
〔平滑化インク層〕
平滑化インク層３は、メタリックインク層２上に形成され、メタリックインク層２の表面の凹凸を平滑化する層である。平滑化インク層３は、メタリックインク層２の表面に平滑化インクを塗布し、必要に応じて当該インクに紫外線を照射することにより形成される。
【００５１】
平滑化インクは、紫外線硬化型化合物を含むインクであることが好ましい。これにより、紫外線を平滑化インクに照射することで平滑化インクを硬化させることができる。平滑化インクに含まれる紫外線硬化型化合物は、上記メタリックインクに含まれる紫外線硬化型化合物と同じものを用いればよい。
【００５２】
また、平滑化インクは、透明のクリアインクであることが好ましい。透明のクリアインクを用いることにより、平滑化インク層の表面での乱反射をより好適に抑制することができる。透明のクリアインクとしては、特に限定されず、様々な種類のものを採用することができる。
【００５３】
（溶媒）
また、平滑化インクは、溶媒を含むインクであることが好ましい。平滑化インクが溶媒を含むことにより、平滑化インクの流動性を向上させることができ、被記録媒体又はメタリックインク層に平滑化インクを容易に塗布することができる。溶媒としては、上記メタリックインクに含まれる溶媒と同様のものを採用することができる。
【００５４】
平滑化インク中における溶媒の含有率は、当該インク全体に対して５重量％以上、８０重量％以下であることが好ましく、１０重量％以上、５０重量％以下であることがより好ましい。
【００５５】
（その他の成分）
平滑化インクは、紫外線硬化型化合物及び溶媒以外に、平滑化インクの特性を損なわない範囲において、その他の成分をさらに含んでいてもよい。平滑化インクに含まれる各種添加剤は、上記メタリックインクに含まれる各種添加剤と同じであってもよく、異なっていてもよい。
【００５６】
〔着色インク層〕
着色インク層４は、平滑化インク層３上に着色インクが塗布されて形成される層である。着色インクとしては、マゼンダ、シアン、イエロー等の着色インクを好適に用いることができる。また、着色インクとして、例えば、酸化チタン粒子などの白色顔料を白色インクであってもよい。
【００５７】
着色インクは、メタリックインク又は平滑化インクと同様、紫外線硬化型化合物を含むインクであることが好ましい。これにより、紫外線を着色インクに照射することで平滑化インクを硬化させることができる。
【００５８】
また、着色インクは、溶媒を含むインクであることが好ましい。メタリックインク及び平滑化インクと同様に、着色インクの特性を損なわない範囲において、その他の成分をさらに含んでいてもよい。
【００５９】
［積層体の製造方法］
次に、図１の（ａ）に示す、メディア１とメタリックインク層２と平滑化インク層３と着色インク層４とをこの順番に積層して形成される積層体１００の製造方法について説明する。
【００６０】
〔メタリックインク層形成工程〕
まず、メタリックインクを、メディア１上に塗布し、塗布されたメタリックインクに紫外線を照射して硬化させる。これにより、メディア１上にメタリックインク層２を形成することができる。なお、メタリックインクを塗布する方法は、特に限定されず、インクジェット手段により、メタリックインクを塗布（吐出）してもよい。
【００６１】
メタリックインク層形成工程では、メタリックインクを塗布しながら、メタリックインクに紫外線を照射して硬化させてもよい。メタリックインクの塗布とメタリックインクの硬化とを並行して行うことにより、短時間でメタリックインク層２を形成することができる。
【００６２】
また、メタリックインクが溶媒を含んでいる場合、メディア１に当該メタリックインクを塗布してからすぐに紫外線を当該メタリックインクに照射することが好ましい。これにより、溶媒がメディア１に浸透することを抑制し、滲みの発生を抑制することができる。また、溶媒を揮発させるため、メディア１に塗布されたメタリックインクをヒーター等により加熱してもよい。
【００６３】
ここで、メディア１の表面には、凹凸が存在するため、当該表面にメタリックインクを塗布してメタリックインク層２を形成した場合、メタリックインク層２の表面に凹凸が形成される。そのため、メタリックインク層２の表面に直接着色インク層４を形成した場合、メタリックインク層２の表面で乱反射が生じ、輝度が低下するという問題が生じてしまう。
【００６４】
〔平滑化インク層形成工程〕
メタリックインク層形成工程の後に、平滑化インクをメタリックインク層２上に塗布して平滑化インク層３を形成する（平滑化インク層形成第二工程）。平滑化インクを塗布する前のメタリックインク層２の表面には凹凸が形成されているが、平滑化インクを当該表面に塗布することにより、当該凹凸を埋める。
【００６５】
本工程では、メタリックインク層２上に平滑化インクを塗布した後、平滑化インクを一定時間放置することにより、メタリックインク層２の表面で流動させる。これにより、凹凸が形成されたメタリックインク層２の表面にて、平滑化インクがレベリングされる。
【００６６】
平滑化インクをレベリングした後、当該平滑化インクに紫外線を照射して硬化させることにより、平滑化インク層３を形成する。これにより、表面の凹凸が低減された平滑化インク層３を形成することができる。なお、平滑化インクをレベリングする時間は、平滑化インクの粘度に応じて適宜定めればよく、紫外線の照射強度及び照射時間も平滑化インクの性質に応じて適宜定めればよい。
【００６７】
〔着色インク層形成工程〕
平滑化インク層３上に形成されたメタリックインク層２上に、着色インクを塗布して着色インク層４を形成する。これにより、図１の（ａ）に示すような、メディア１とメタリックインク層２と平滑化インク層３と着色インク層４とをこの順番に積層させた積層体１００を製造することができる。
【００６８】
本実施形態では、平滑化インク層形成第二工程にて、平滑化インクをメタリックインク層２上に塗布して平滑化インク層３を形成している。さらに、凹凸が形成されたメタリックインク層２の表面と直接接触するように着色インク層４を設けるのではなく、凹凸が形成されたメタリックインク層２と着色インク層４との間に平滑化インク層３を設けている。したがって、インク層界面での乱反射が抑制され、光沢性に優れるメタリックインク層２を備える積層体１００を提供することができる。
【００６９】
さらに、平滑化インクのレベリングを行なうことにより、平滑化インク層３の凹凸が低減されているため、インク層界面での乱反射をより抑制することができる。
【００７０】
さらに、メディア１の表面の凹凸度合いが大きい場合であっても、光沢性に優れるメタリックインク層２を備える積層体１００を提供することができる。よって、本発明では様々な種類の被記録媒体を用いることができる。
【００７１】
＜第二実施形態＞
本発明に係る積層体の製造方法は、図１の（ａ）に示す順番で各インク層を積層して積層体を形成した場合に限定されない。例えば、図１の（ｂ）に示すように、メディア１１と平滑化インク層１３とメタリックインク層１２と着色インク層１４とをこの順番に積層させて形成される積層体２００の製造方法についても本発明の範囲に包含される。本実施形態では、積層体２００の製造方法について以下に説明する。なお、第一実施形態と同様の工程について、以下の実施形態ではその説明を省略する。
【００７２】
〔平滑化インク層形成工程〕
メタリックインク層形成工程の前に、平滑化インクをメディア１１上に塗布して平滑化インク層１３を形成する（平滑化インク層形成第一工程）。本工程では、平滑化インクをレベリングした後、当該平滑化インクに紫外線を照射して硬化させてもよい。
【００７３】
〔メタリックインク層形成工程〕
メタリックインクを、メディア１１上に形成された平滑化インク層１３上に塗布する。そして、塗布されたメタリックインクに紫外線を照射して硬化させることにより、メタリックインク層１２を形成する。本工程では、メタリックインクを塗布しながら、メタリックインクに紫外線を照射して硬化させてもよい。
【００７４】
平滑化インク層１３の上にメタリックインク層１２が形成され、平滑化インク層１３が目止めとなっている。そのため、メディア１１の表面にメタリックインクが浸透しない。さらに、平滑化された平滑化インク層１３の上にメタリックインク層１２が形成されているため、メタリックインク層１２の表面の凹凸は低減される。
【００７５】
〔着色インク層形成工程〕
平滑化インク層１３上に形成されたメタリックインク層１２上に、上記着色インクを塗布して着色インク層１４を形成する。これにより、図１の（ｂ）に示すような、メディア１１と平滑化インク層１３とメタリックインク層１２と着色インク層１４とをこの順番に積層させた積層体２００を製造することができる。
【００７６】
本実施形態では、平滑化インク層１３の上に形成されたメタリックインク層１２の表面の凹凸は低減されるため、メタリックインク層１２の表面での乱反射が抑制される。したがって、光沢性に優れるメタリックインク層１２を備える積層体を提供することができる。
【００７７】
さらに、平滑化インクのレベリングを行なうことにより、平滑化インク層１３上に形成されるメタリックインク層１２の凹凸も低減される。よって、メタリックインク層１２の表面での乱反射をより抑制することができる。
【００７８】
＜第三実施形態＞
図１の（ｃ）に示すように、２つの平滑化インク層２３、２５の間にメタリックインク層２２を設けた積層体３００の製造方法も本発明に包含される。本実施形態では、平滑化インク層形成第一工程により、メディア２１上に平滑化インク層２３を形成し、平滑化インク層形成第二工程により、メタリックインク層２２上に平滑化インク層２５を形成している。
【００７９】
積層体３００では、２つの平滑化インク層２３、２５の間にメタリックインク層２２が設けられているため、メタリックインク層２２の表面での乱反射及びインク層界面での乱反射を抑制することができる。したがって、光沢性に優れるメタリックインク層２２を備える積層体３００を製造することができる。
【００８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００８１】
〔付記事項〕
本発明の第一実施形態に係る積層体の製造方法は、メディア１、紫外線硬化型であり、金属粒子を含むメタリックインクによって形成されるメタリックインク層２、メタリックインク層２の表面の凹凸を平滑にする平滑化インクによって形成される平滑化インク層３、及び、着色インクによって形成される着色インク層４を積層して形成される積層体１００を製造する方法であって、上記メタリックインクを、メディア１上に塗布し、塗布された上記メタリックインクに紫外線を照射して硬化させることにより、メタリックインク層２を形成するメタリックインク層形成工程と、上記メタリックインク層形成工程の後に、上記平滑化インクをメタリックインク層２上に塗布して平滑化インク層３を形成する平滑化インク層形成第二工程と、平滑化インク層３上に、上記着色インクを塗布して着色インク層４を形成する着色インク層形成工程とを包含する。
【００８２】
平滑化インク層形成第二工程にて、平滑化インクをメタリックインク層２上に塗布して平滑化インク層３を形成する。ここで、平滑化インクを塗布する前のメタリックインク層２の表面には凹凸が形成されているが、平滑化インクを当該表面に塗布することにより、当該凹凸を埋めるように平滑化インク層３が形成される。つまり、凹凸が形成されたメタリックインク層２の表面と直接接触するように着色インク層４を設けるのではなく、凹凸が形成されたメタリックインク層２と着色インク層４との間に平滑化インク層３を設けている。したがって、インク層界面での乱反射が抑制され、光沢性に優れるメタリックインク層２を備える積層体１００を提供することができる。
【００８３】
また、本発明の第二実施形態に係る積層体の製造方法は、メディア１１、紫外線硬化型であり、金属粒子を含むメタリックインクによって形成されるメタリックインク層１２、メディア１１の表面の凹凸を平滑にする平滑化インクによって形成される平滑化インク層１３、及び、着色インクによって形成される着色インク層１４を積層して形成される積層体２００を製造する方法であって、上記メタリックインクを、メディア１１上に形成された平滑化インク層１３上に塗布し、塗布された上記メタリックインクに紫外線を照射して硬化させることにより、メタリックインク層１２を形成するメタリックインク層形成工程と、上記メタリックインク層形成工程の前に、上記平滑化インクをメディア１１上に塗布して平滑化インク層１３を形成する平滑化インク層形成第一工程と、平滑化インク層１３上に形成されたメタリックインク層１２上に、上記着色インクを塗布して着色インク層１４を形成する着色インク層形成工程とを包含する。
【００８４】
平滑化インク層形成第一工程にて、平滑化インクをメディア１１上に塗布して平滑化インク層１３を形成する。そして、平滑化インク層１３上にメタリックインクを塗布し、メタリックインク層１２を形成する。このとき、平滑化インク層１３の上にメタリックインク層１２が形成され、平滑化インク層１３が目止めとなることで、メディア１１の表面にメタリックインクが浸透しない。さらに、平滑化された平滑化インク層１３の上にメタリックインク層１２が形成されているため、メタリックインク層１２の表面の凹凸が低減される。したがって、メタリックインク層１２の表面での乱反射が抑制され、光沢性に優れるメタリックインク層１２を備える積層体２００を提供することができる。
【００８５】
また、第一実施形態及び第二実施形態に係る積層体の製造方法は、上記メタリックインク層形成工程では、上記メタリックインクを塗布しながら、上記メタリックインクに紫外線を照射して硬化させる。
【００８６】
メタリックインクの塗布とメタリックインクの硬化とを並行して行うことができるため、短時間でメタリックインク層２、１２を形成することができる。
【００８７】
第一実施形態及び第二実施形態に係る積層体の製造方法では、上記メタリックインクは、溶媒を含む。
【００８８】
塗布したメタリックインクに含まれる金属粒子の動きを規制することができ、かつ、薄いメタリックインク層２、１２を形成することができる。また、メタリックインクが硬化するまでの流動性が高いので金属粒子が整って整列する。そのため、より光沢性に優れたメタリックインク層２、１２を形成することができる。
【００８９】
第一実施形態及び第二実施形態に係る積層体の製造方法では、上記平滑化インクは紫外線硬化型であり、上記平滑化インク層形成第一工程又は上記平滑化インク層形成第二工程では、上記平滑化インクをレベリングした後、当該平滑化インクに紫外線を照射して硬化させる。
【００９０】
平滑化インクをレベリングすることにより、表面の凹凸が低減された平滑化インク層３、１３を形成することができる。これにより、平滑化インク層形成第一工程にて平滑化インク層１３上に形成されるメタリックインク層１２の凹凸も低減されるため、メタリックインク層１２の表面での乱反射をより抑制することができる。また、平滑化インク形成第二工程にてメタリックインク層２上に平滑化インク層３を形成した場合も、平滑化インク層３の凹凸が低減されているため、インク層界面での乱反射をより抑制することができる。
【００９１】
第一実施形態及び第二実施形態に係る積層体の製造方法では、上記平滑化インクは、透明のクリアインクである。
【００９２】
透明のクリアインクを用いることにより、当該インクを放置した場合であっても当該インクの色が滲まない。また、平滑化インク層３、１３の表面での乱反射をより好適に抑制することができる。
【００９３】
第一実施形態及び第二実施形態に係る積層体の製造方法では、上記平滑化インクは、溶媒を含むことが好ましい。
【００９４】
平滑化インクの流動性を向上させることができ、メディア１、１１又はメタリックインク層２、１２に平滑化インクを容易に塗布することができる。
【産業上の利用可能性】
【００９５】
本発明は、被記録媒体に光沢のある積層体を印刷する技術に利用することができる。
【符号の説明】
【００９６】
１、１１、２１          メディア（被記録媒体）
２、１２、２２          メタリックインク層
３、１３、２３、２５    平滑化インク層
４、１４、２４          着色インク層
１００、２００、３００  積層体
【図１】
2015074122.tif 000005